(57)【要約】【課題】血球凝集剤による吸収性能の向上効果が効果的に発現され、吸収量が多く、漏れ防止性にも優れた吸収性物品を提供すること。【解決手段】液透過性の表面シート２、液不透過性の裏面シート３及びこれら両シート間に配された吸収体４を備え、縦方向Ｘ及び横方向Ｙを有する経血吸収用の吸収性物品１であり、吸収体４には、縦方向Ｘに延びる吸収性物品１の中央線ＣＬの両側それぞれに、第１高密度部８１が、縦方向に延びて形成され、第１高密度部どうし間の領域Ｄにおける吸収体４に、血球凝集剤が配されており、第１高密度部どうし間の領域Ｄに、第２高密度部８６が形成されており、第１及び第２高密度部８１，８６は、吸収体４の密度が、第１及び第２高密度部以外の部位における密度よりも高密度である。【選択図】図１
2017217101.tif 000002
【特許請求の範囲】
【請求項１】
液透過性の表面シート、液不透過性の裏面シート及びこれら両シート間に配された吸収体を備え、着用者の前後方向に沿う縦方向及び該縦方向に直交する横方向を有する経血吸収用の吸収性物品であって、
前記吸収体には、前記吸収性物品を横方向Ｙに２等分し前記縦方向に延びる中央線の両側それぞれに、第１高密度部が、前記縦方向に延びて形成され、第１高密度部どうし間の領域における前記吸収体に、血球凝集剤が配されており、
前記吸収体には、第１高密度部どうし間の領域に第２高密度部が形成されており、
第１及び第２高密度部は、前記吸収体の密度が、第１及び第２高密度部以外の部位における密度よりも高密度である、吸収性物品。
【請求項２】
第１高密度部は、前記吸収体の肌対向面側が、前記表面シートとともに溝状に窪んでいる防漏溝である、請求項１に記載の吸収性物品。
【請求項３】
第２高密度部は、前記吸収体の肌対向面側が、前記表面シートとともに凹状に窪んでいる窪みである、請求項１又は２に記載の吸収性物品。
【請求項４】
前記窪みが前記縦方向に直列した窪み列が、前記横方向に複数列形成されており、該窪み列内の窪み間の間隔より、隣り合う窪み列間の間隔の方が広い、請求項３に記載の吸収性物品。
【請求項５】
第１高密度部どうし間の領域に、前記窪みが複数形成されている前方領域、前記窪みが複数形成されている後方領域、及び前記前方領域と前記後方領域との間に位置し、前記窪みが形成されていない中央領域を有している、請求項３又は４に記載の吸収性物品。
【請求項６】
前記縦方向における前記吸収体の両端部には、前記吸収体の肌対向面側が、前記表面シートとともに凹状に窪んでいる窪みが形成されていない、請求項１〜５の何れか１項に記載の吸収性物品。
【発明の詳細な説明】
【技術分野】
【０００１】
本発明は、経血吸収用の吸収性物品に関する。
【背景技術】
【０００２】
血液に作用させる流体処理剤を、吸収性物品に適用して、該吸収性物品の諸性能を向上させる技術が知られている（例えば、特許文献１〜特許文献３）。特許文献１には、多価イオンの塩を含有する吸収性パッドを含む月経帯が開示されている。特許文献２には、部分水和無水ジカルボン酸コポリマー又はポリカチオンを血液ゲル化剤として含むナプキンが開示されている。特許文献３にはポリプロピレンオキシド及びポリエチレンオキシドを含むトリブロックポリマー又はポリカチオンを流体処理材として含むパーソナルケア吸収性物品が提案されている。
【０００３】
また、本出願人は、先に、水溶性の金属化合物を含む血液凝固剤を、吸収性コアに含有した吸収性物品を提案した（特許文献４参照）。
【先行技術文献】
【特許文献】
【０００４】
【特許文献１】特公昭３８−１７４４９号公報公報
【特許文献２】特開昭５７−１５３６４８号公報
【特許文献３】特表２００２−５２８２３２号公報
【特許文献４】特開２００５−２８７９９７号公報
【発明の概要】
【発明が解決しようとする課題】
【０００５】
特許文献１及び４では、血液凝固剤として水溶性の金属化合物を用いる以外、血液の吸収速度を向上させたり、吸収量を向上させる構成について何ら記載されていない。特に、濾過されて通過した流体成分の漏れに関して考慮されていない。一方、特許文献２及び特許文献３に記載の吸収性物品は、ポリカチオンを含む流体処理剤を使用しうることは記載しているものの、実際にはノニオン系の処理材でのデータしか開示されていない。また、これら技術では、排泄部分での血液凝集物による通液性の低下により、血液の吸収が妨げられ、血液が吸収するのに時間が掛かったり、血液の吸収量が低下するなどの点でも不利なものであった。
さらには、装着感の向上等の観点から吸収性物品の一層の薄型化を考えた場合、血球凝集剤による吸収性能の向上効果が一層効果的に発現されるようにすることが望まれる。
【０００６】
特許文献１及び４では、血球凝固剤として水溶性の金属化合物を用いる以外、血液の吸収速度を向上させたり、吸収量を向上させる構成について何ら記載されていない。一方、特許文献２及び特許文献３に記載の吸収性物品は、ポリカチオンを含む流体処理剤を使用しうることは記載しているものの、実際にはノニオン系の処理材でのデータしか開示されていない。また、これら技術では、吸収性物品の排泄スポットに対向する部分での血液凝集物による通液性の低下により、血液の吸収体への吸収が妨げられ、血液が吸収されるのに時間が掛かったり、血液の吸収量が低下するなどの点でも不利なものであった。
しかし、装着感の向上等の観点から吸収性物品の一層の薄型化を考えた場合、血球凝集剤による吸収性能の向上効果が一層効果的に発現されるようにすることが望まれる。
【０００７】
したがって、本発明の課題は、血球凝集剤による吸収性能の向上効果が一層効果的に発現される吸収性物品を提供することにある。
【課題を解決するための手段】
【０００８】
本発明は、液透過性の表面シート、液不透過性の裏面シート及びこれら両シート間に配された吸収体を備え、着用者の前後方向に沿う縦方向及び該縦方向に直交する横方向を有する経血吸収用の吸収性物品であって、前記吸収性物品を横方向Ｙに２等分して前記縦方向Ｘに延びる中央線の両側それぞれに、第１高密度部が、前記縦方向に延びて形成され、第１高密度部どうし間の領域における前記吸収体に、血球凝集剤が配されており、前記吸収体には、第１高密度部どうし間の領域に第２高密度部が形成されており、第１及び第２高密度部は、前記吸収体の密度が、第１及び第２高密度部以外の部位における密度よりも高密度である、吸収性物品を提供するものである。
【発明の効果】
【０００９】
本発明によれば、血球凝集剤による吸収性能の向上効果が効果的に発現され、吸収量が多く、漏れ防止性にも優れた吸収性物品が提供される。
【図面の簡単な説明】
【００１０】
【図１】図１は、本発明の吸収性物品の一実施形態である生理用ナプキンの平面図である。
【図２】図２は、図１のＩＩ−ＩＩ線断面図である。
【図３】図３は、図１のＩＩＩ−ＩＩＩ線断面図である。
【図４】図４は、図１に示す生理用ナプキンの肌対向面の一部の拡大平面図で、第２高密度部（窪み）の配置の説明図である。
【図５】図５は、本発明の作用効果の説明図であり、図３に対応する断面を示す図である。
【図６】図６は、本発明の吸収性物品の別の実施形態である生理用ナプキンの平面図である。
【図７】図７は、本発明の吸収性物品の更に別の実施形態である生理用ナプキンの平面図である。
【発明を実施するための形態】
【００１１】
以下、本発明の経血吸収用の吸収性物品を、その好ましい実施形態に基づき図面を参照しつつ説明する。経血吸収用の吸収性物品は、生理用品に含まれる。
本発明の一実施形態である生理用ナプキン１（以下、「ナプキン１」ともいう。）はは、図１〜図３に示すように、液透過性の表面シート２、液不透過性の裏面シート３及びこれら両シート２，３間に配された液保持性の吸収体４を備えている。表面シート２、吸収体４及び裏面シート３は、一体化されて吸収性本体５を構成している。吸収性本体５の長手方向両側部の表面シート２側には、サイド防漏シート６が配されている。サイド防漏シート６は、表面シート２に接合されていない自由端６１と、表面シート２に接合された固定端６２とを有しており、使用時には、固定端６２と自由端６１との間が表面シート２から離間し、側方への横漏れを防止する防漏ポケット（図示せず）を形成する。吸収性本体５の非肌対向面にはショーツのクロッチ部への固定に用いられる本体粘着部（図示略）が設けられている。また、ナプキン１は、縦方向Ｘにおける両側部に、一対のウイング部７を有している。一対のウイング部７の裏面シート３側の面には、ショーツのクロッチ部の非肌対向面への固定に用いられるウイング部粘着部（図示略）が設けられている。
【００１２】
ナプキン１は、図１に示すように、着用時に着用者の排泄部（膣口等）に対向配置される排泄部対向部Ｂと、該排泄部対向部Ｂよりも着用者の腹側（前側）寄りに配される前方部Ａと、該排泄部対向部Ｂよりも着用者の背側（後側）寄りに配される後方部Ｃとを有している。ナプキン１は、着用者の前後方向に対応する縦方向Ｘ及び該縦方向Ｘに直交する横方向Ｙを有する。即ち、ナプキン１は、縦方向Ｘに、前方部Ａ、排泄部対向部Ｂ及び後方部Ｃにこの順番に区分される。
【００１３】
また、本明細書において、肌対向面は、ナプキン１又はその構成部材（例えば表面シート２，吸収性コア４１）における、ナプキン１の着用時に着用者の肌側に向けられる面であり、非肌対向面は、ナプキン１又はその構成部材における、ナプキン１の着用時に肌側とは反対側（通常着衣側）に向けられる面である。ナプキン１以外の経血吸収用の吸収性物品についても同様である。
【００１４】
尚、本発明の吸収性物品（生理用品）において、排泄部対向部Ｂとは、本実施形態のナプキン１のように、所謂ウイング部を有する場合には、吸収性物品の縦方向Ｘにおいてウイング部を有する領域（一方のウイング部の縦方向Ｘに沿う付け根と他方のウイング部の縦方向Ｘに沿う付け根とに挟まれた領域）を意味する。また、吸収性物品が、ウイング部を有しない場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１５】
ナプキン１においては、表面シート２は、吸収体４の肌対向面の全域を被覆し、裏面シート３は、吸収体４の非肌対向面の全域を被覆している。表面シート２及び裏面シート３は、吸収体４の縦方向Ｘの両端縁からの延出部分が互いに接合されている。また裏面シート３及びサイド防漏シート６は、吸収体４の縦方向Ｘに沿う両側縁から横方向Ｙの外方に延出した部分が互いに接合されている。このようにして、吸収体４が表面シート２と裏面シート３とで挟持されている。ナプキン１を構成するシート間の接合には、接着剤、ヒートシール、超音波シール等の任意の接合手段が用いられる。
【００１６】
本実施形態のナプキン１は、図１に示すように、ナプキン１の肌対向面に、縦方向Ｘに延びる一対の側方防漏溝８１，８１と、一対の側方防漏溝８１，８１の端部どうしを前方部Ａ側において連結する前方防漏溝８２と、一対の側方防漏溝８１，８１の端部どうしを後方部Ｃ側において連結する後方防漏溝８３とを備えた環状防漏溝８が形成されている。より具体的には、一対の側方防漏溝８１のそれぞれは、横方向Ｙの外方に向かって凸に湾曲した円弧状部が縦方向Ｘに３つ連なった平面視形状を有し、前方防漏溝８２は、前方に向かって凸に湾曲した円弧状の平面視形状を有し、後方防漏溝８３は、後方に向かって凸に湾曲した円弧状の平面視形状を有している。
【００１７】
一対の側方防漏溝８１のそれぞれは、ナプキン１（吸収性物品）を横方向Ｙに２等分し縦方向Ｘに延びる中央線ＣＬの両側それぞれにおいて、ナプキン１の縦方向Ｘに延びている。本実施形態のナプキン１においては、この側方防漏溝８１が、第１高密度部である。第１高密度部である側方防漏溝８１においては、少なくとも吸収体４、特に吸収性コア４１の密度が、第１高密度部である側方防漏溝８１及び後述する第２高密度部である窪み８６以外の部位における同一部材の密度よりも高密度となっている。即ち、第１高密度部である側方防漏溝８１においては、側方防漏溝８１と重なる部分の吸収体４の密度が、側方防漏溝８１以外の部位で且つ窪み８６以外の部位である部位における吸収体４の密度より高密度となっている。また、第１高密度部である側方防漏溝８１においては、側方防漏溝８１と重なる部分の吸収性コア４１の密度が、側方防漏溝８１以外の部位で且つ窪み８６以外の部位である部位における吸収性コア４１の密度より高密度となっている。なお、第１高密度部である側方防漏溝８１においては、表面シート２も、側方防漏溝８１を形成している部分の密度が、側方防漏溝８１以外の部位で且つ窪み８６も形成していない部位における表面シート２の密度より高密度となっている。
【００１８】
一対の側方防漏溝８１，８１は、排泄部対向部Ｂにおいて、縦方向Ｘに延びていることが好ましく、排泄スポット部Ｐを挟む両側それぞれにおいて、縦方向Ｘに延びていることが更に好ましい。側方防漏溝８１は、排泄部対向部Ｂから前方部Ａ又は後方部Ｃに亘って延在していることが好ましく、図１に示すように、前方部Ａ、排泄部対向部Ｂ及び後方部Ｃに亘って延在していることがより好ましい。
また、一対の側方防漏溝８１，８１は、排泄スポット部Ｐより前方側を通る前方防漏溝８２により、前方部Ａ側の端部どうしが連結されていることが好ましく、また、排泄スポット部Ｐより後方側を通る後方防漏溝８３により、後方部Ｃ側の端部どうしが連結されていることが好ましい。
ここで、排泄スポット部Ｐとは、ナプキン１等の吸収性物品の使用時に、着用者の液排泄部（膣口）と対向し、経血が直接的に供給される部位であり、通常、前述した排泄部対向部Ｂの縦方向Ｘ及び幅方向Ｙの中央部に位置している。ナプキン１で排泄スポット部Ｐは、ナプキン１を幅方向に等分する縦方向Ｘに延びる中央線に沿った長軸３ｃｍ、横方向Ｙに沿った短軸２ｃｍを有する楕円形状となっている。また、ナプキン１では、長手方向Ｘに関して、排泄スポット部Ｐの中心点は、ウィング部の縦方向二等分線上にほぼ位置していていることが好ましい。ここで「ほぼ位置する」とは、当該二等分線から前方寄り及び後方よりに１５ｍｍずれても良いという意味であるが、その場合でも、排泄スポット部Ｐ排泄部対向部Ｂ内に収まって存在するものである。
【００１９】
環状防漏溝８は、側方防漏溝８１、前方防漏溝８２及び後方防漏溝８３のいずれにおいても、吸収体４の肌対向面側が、表面シート２とともに溝状に窪んでおり、吸収体４は、防漏溝８１，８２，８３が形成されている部位が、それぞれ、該吸収体４における、該防漏溝８１，８２，８３を挟んでその両側に位置する部分に比して圧密化している。環状防漏溝８は、例えば、表面シート２と吸収体４とを重ねたものに対して、加圧又は加熱及び加圧を伴うエンボス加工を施すことにより形成することができる。
【００２０】
ナプキン１は、ナプキン１の平面視における、側方防漏溝８１どうし間の領域Ｄに窪み８６が形成されている。この窪み８６が、第２高密度部である。個々の窪み８６においては、図３に示すように、吸収体４の肌対向面側が、表面シート２とともに凹状に窪んでいる。第２高密度部である窪み８６においては、少なくとも吸収体４、特に吸収性コア４１の密度が、第１高密度部である側方防漏溝８１及び第２高密度部である窪み８６以外の部位における同一部材の密度よりも高密度となっている。即ち、第２高密度部である窪み８６においては、窪み８６と重なる部分の吸収体４の密度が、側方防漏溝８１以外の部位で且つ窪み８６以外の部位である部位における吸収体４の密度より高密度となっている。また、第２高密度部である窪み８６においては、窪み部８６と重なる部分の吸収性コア４１の密度が、側方防漏溝８１以外の部位で且つ窪み８６以外の部位である部位における吸収性コア４１の密度より高密度となっている。なお、第２高密度部である窪み８６においては、表面シート２も、吸収体４の肌対向面とともに窪んで窪み８６を形成している部分の密度が、側方防漏溝８１以外の部位で且つ窪み８６も形成していない部位における表面シート２の密度より高密度となっている。
【００２１】
個々の第２高密度部又は窪み８６は、図４に示すように、ナプキン１（吸収性物品）の縦方向Ｘに沿う長さＬｘが、横方向Ｙに沿う長さＬｙの、好ましくは１倍以上３０倍以下、より好ましくは２倍以上４倍以下である。個々の第２高密度部又は個々の窪み８６は、縦方向Ｘに沿う長さＬｘが、第１高密度部８１の同方向の長さの、好ましくは１／１０００以上１／５以下であり、より好ましくは１／１００以上１／５０以下である。また、個々の第２高密度部又は窪み８６の面積は、好ましくは０．５ｍｍ2以上、より好ましくは２ｍｍ2以上であり、また、好ましくは１５ｍｍ2以下、より好ましくは５ｍｍ2以下であり、好ましくは１５ｍｍ2以下０．５ｍｍ2以上、より好ましくは５ｍｍ2以下２ｍｍ2以上である。
【００２２】
また、本実施形態のナプキン１においては、第２高密度部としての窪み８６は、図１に示すように、複数の窪み８６が縦方向Ｘに並んで配列している。より具体的には、窪み８６が縦方向Ｘに直列した窪み列Ｒ６が、横方向Ｙに複数列形成されるように形成されている。また、窪み列Ｒ６内の窪み８６間の間隔Ｐ１より、隣り合う窪み列Ｒ６，Ｒ６間の間隔Ｐ２の方が広くなっている。間隔Ｐ２は、間隔Ｐ１の、好ましくは１．５倍以上６倍以下であり、より好ましくは２倍以上４倍以下である。なお、「縦方向Ｘに並んで配列」とは、完全に縦方向に沿って配列している場合だけではなく、縦方向Ｘから斜めに傾いて並んでいる場合も含む。つまり、複数の窪み８６が縦方向Ｘに離れて並んでいれば良い。
【００２３】
また本実施形態のナプキン１においては、図１に斜線部として示す、側方防漏溝８１，８１どうし間の領域Ｄ（第１高密度部どうし間の領域に相当する）に、窪み８６が複数形成されている前方領域Ａ６、窪み８６が複数形成されている後方領域Ｃ６、及び前方領域Ａ６と後方領域Ｃ６との間に位置し、前記窪み８６が形成されていない中央領域Ｂ６を有している。
【００２４】
個々の窪み８６においては、吸収体４の肌対向面側が、表面シート２とともに凹状に窪んでおり、吸収体４は、窪み８６が形成されている部位が、それぞれ、該吸収体４における、窪み８６及び環状防漏溝８以外の部位の吸収体よりも圧密化している。第２高密度部としての窪み８６は、例えば、表面シート２と吸収体４とを重ねたものに対して、加圧又は加熱及び加圧を伴うエンボス加工を施すことにより形成することができる。
【００２５】
ナプキン１の吸収体４は、図２に示すように、パルプ繊維を含む吸収性コア４１と該吸収性コア４１を被覆するコアラップシート４２とを有している。
本実施形態におけるコアラップシート４２は、吸収性コア４１の肌対向面側を被覆する肌側部分４２ａと、吸収性コア４１の非肌対向面側に巻き下げられて、該吸収性コア４１の非肌対向面側を被覆する非肌側部分４２ｂとを有している。また、コアラップシート４２は、下部分４２ｂにシートどうしの重なり部４２ｃを有している。なお、コアラップシートは、一枚のシートで吸収性コアの全体を包んでいても良いし、２枚以上のシートで吸収性コアの全体を包んでいても良い。例えば、吸収性コア４１の肌対向面側と非肌対向面側とを別々のシートで被覆していても良い。
【００２６】
本実施形態のコアラップシート４２は、血球凝集剤を含有している。より詳細には、本実施形態のコアラップシート４２は、肌側部分４２ａ及び下部分４２ｂを含む全域が、血球凝集剤を含有する血球凝集剤配置部となっている。
【００２７】
コアラップシートは、単独では保形性が不十分な吸収性コアの保形性を高めたり、吸収性コアの構成材料の漏れだしを防止する目的で使用されるものであり、薄紙や不織布等の繊維シートが使用されている。また透孔を有する樹脂フィルムを用いることもできる。
コアラップシートとしては、薄紙や不織布等の繊維シートを基材シートとし、これに血球凝集剤を保持させたものが用いられる。また基材シートとして、透孔を有する樹脂フィルムを用いることもできる。コアラップシートの基材シートは、セルロース系繊維から構成されたシートであることが好ましい。
【００２８】
薄紙は、セルロース系繊維から構成されたシートの典型例である。基材シートとして用いる薄紙としては、コアラップシートとして従来使用されているもの等を特に制限なく使用することができる。薄紙は、湿式抄紙により製造される。
【００２９】
薄紙を構成するセルロース系繊維としては、木材パルプ繊維、レーヨン繊維、コットン繊維、酢酸セルロース繊維等が挙げられる。セルロース系繊維の原料パルプとしては、針葉樹クラフトパルプ或いは広葉樹クラフトパルプのような木材パルプ、木綿パルプ或いはワラパルプ等の非木材パルプが挙げられる。これらのセルロース系繊維は１種を単独で又は２種以上を組み合わせて用いることができる。また強度向上の観点から、非セルロース系繊維を少量混合することもできる。非セルロース系繊維としては、ポリエチレン、ポリプロピレン等のポリオレフィン系繊維、ポリエステル、ポリアミド等の縮合系繊維等が挙げられる。薄紙の構成繊維中、セルロース系繊維の割合は、好ましくは７０質量％以上１００質量％以下、より好ましくは９０質量％以上１００質量％以下、更に好ましくは１００質量％である。
【００３０】
本実施形態のコアラップシートの基材シートとしては、セルロース系繊維から構成されたシートであることが好ましく、通液性、硬さ、空孔の大きさの観点から、坪量が、好ましくは１０ｇ／ｍ2以上、更に好ましくは１３ｇ／ｍ2以上であり、また好ましくは３０ｇ／ｍ2以下、更に好ましくは２０ｇ／ｍ2以下である。本実施形態のコアラップシート４２の基材シートとしては、主に湿式抄紙法により製造されたものを用いるが、エアレイドのような乾式法により製造されたものを用いることもできる。
【００３１】
基材シートとしては不織布を用いることもできる。不織布としては、各種製法による不織布を用いることができ、例えば、スパンボンド不織布、メルトブロー不織布、高速水流処理により繊維ウエブの構成繊維同士を交絡させて得られる不織布であるスパンレース不織布、熱風処理により繊維ウエブの構成繊維同士を熱融着させて得られる不織布であるエアスルー不織布、接着剤で繊維ウエブの構成繊維同士を接着させて得られる不織布であるレジンボンド不織布等が挙げられる。スパンレース不織布やエアスルー不織布、レジンボンド不織布の繊維ウエブは、カード機や空気中で繊維を積繊してなるエアレイド法等によって製造することができる。
【００３２】
不織布の原料繊維は、木材パルプ繊維、レーヨン繊維、コットン繊維、酢酸セルロース等のセルロース系の親水性繊維や、ポリエチレン、ポリプロピレン等のポリオレフィン、ポリエチレンテレフタレート等のポリエステル、ナイロン等のポリアミド等の合成樹脂からなる合成繊維が挙げられる。合成繊維は、芯鞘型やサイドバイサイド型の複合繊維を用いることもできる。これらの中でも、薄紙を用いるのと同様の理由から、不織布も原料繊維がセルロース系繊維であるものが好ましい。不織布の構成繊維中、セルロース系繊維の割合は、好ましくは７０質量％以上１００質量％以下、より好ましくは９０質量％以上１００質量％以下、更に好ましくは１００質量％である。不織布の原料繊維は１種を単独で又は２種以上を組み合わせて用いることができる。
【００３３】
本実施形態のナプキン１の吸収性コア４１は、パルプ繊維と高吸収性ポリマーとの混合積繊体からなる。混合積繊体は、周面に集積用凹部を有する積繊ドラムを備えた公知のドラム式積繊装置により製造されたものであり、集積用凹部の底面から吸引しつつ、積繊ドラムの周面に、吸収性コアの形成材料としてのパルプ繊維及び高吸収性ポリマーを飛散状態にて供給し、吸収性コアの形成材料を集積用凹部内に堆積させた後、集積用凹部から離型して得られるものである。本実施形態のナプキン１の吸収性コア４１は、高吸収性ポリマーを含まないパルプ繊維の単独積繊体であっても良い。
【００３４】
吸収性コア４１を構成するパルプ繊維としては、木材パルプ繊維、レーヨン繊維、コットン繊維、酢酸セルロース等のセルロース系の親水性繊維が挙げられる。これらの繊維は、１種を単独で又は２種以上を組み合わせて用いることができる。パルプ繊維の原料パルプとしては、針葉樹クラフトパルプ或いは広葉樹クラフトパルプのような木材パルプ、木綿パルプ或いはワラパルプ等の非木材パルプが挙げられる。また強度向上の観点から、吸収性コア４１には、セルロース系の親水性繊維からなるパルプ繊維の他に、ポリエチレン、ポリプロピレン等のポリオレフィン系繊維、ポリエステル、ポリアミド等の縮合系繊維等の合成繊維を少量混ぜても良い。なお、本発明における吸収性コアは、パルプ繊維（セルロース系繊維）、特に木材パルプ繊維の割合が、好ましくは７０質量％以上１００質量％以下、より好ましくは９０質量％以上１００質量％以下、更に好ましくは１００質量％である。
【００３５】
また、吸収性コア４１は吸水性ポリマーを含有していてもよい。高吸収性ポリマーとしては、一般に粒子状のものが用いられるが、繊維状のものでもよい。粒子状の高吸収性ポリマーを用いる場合、その形状は球状、塊状、俵状又は不定形のいずれでもよい。高吸収性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。吸収性コア４１は、吸水性ポリマーが含有することで、より安定的に大量の血液などの排泄液を素早く吸収し、保持することができる。
また、吸収性コア４１には、消臭剤や抗菌剤等を必要に応じて配合しても良い。吸収性コア４１における消臭剤及び抗菌剤の配合量には特に制限はなく、当該技術分野で通常配合されている量とすればよい。
【００３６】
コアラップシート、より具体的にはコアラップシートの基材シートに、血球凝集剤を保持させる方法は、保持させ得る限り特に制限されないが、水、エタノール、またはこれらの混合液等の適宜の溶媒に溶解させ、粘度等の諸物性を適宜調整した溶液として基材シートに付着又は浸漬させた後、乾燥して溶媒を除去することが、コアラップシート４２の空孔部に血球凝集剤を埋めた状態に保持されやすい観点から好ましい。
血球凝集剤を含む溶液をコアラップシートに付着させる方法は、溶液に対する基材シートの浸漬、溶液の滴下、基材シートに対する溶液のスプレー塗工、ディッピング法、転写法、ダイ塗工、グラビア塗工、インクジェット法、スクリーン印刷等各種の塗工等が挙げられる。
また、乾燥は、加熱による乾燥、減圧による乾燥、加熱と減圧とを組み合わせた乾燥の何れでも良いが、強制乾燥に代えて自然乾燥でも良い。加熱による乾燥、特に血球凝集剤や基材シートが損傷しない範囲において、より高温で加熱し、溶媒を急激に除去することにより乾燥することがより好ましい。
【００３７】
ナプキン１の備える血球凝集剤とは、血液中の赤血球を凝集させて凝集塊を形成し、血漿成分と分離するよう作用するものである。好ましい血球凝集剤としては、擬似血液に、１０００ｐｐｍ添加した際に、血液の流動性が維持された状態で、少なくとも２個以上の赤血球が凝集して凝集塊を形成するものである。擬似血液とは、Ｂ型粘度計（東機産業株式会社製  型番ＴＶＢ−１０Ｍ、測定条件：ローターＮｏ．１９、３０ｒｐｍ、２５℃、６０秒間）を用いて測定した粘度が８ｍＰａ・ｓになるように脱繊維馬血（株式会社日本バイオテスト研究所製）の血球・血漿比率を調製したものである。ここで、「血液の流動性が維持された状態」は、測定サンプルが１０００ｐｐｍ添加された血液１０ｇをスクリュー管瓶（マルエム社製  品番「スクリュー管Ｎｏ．４」，口内径１４．５ｍｍ，胴径２７ｍｍ，全長５５ｍｍ）に入れ、該擬似血液を入れたスクリュー管瓶を１８０度反転した際に、５秒以内で８０％以上の該経血擬似血液が流れ落ちる状態を意味する。また、「２個以上の赤血球が凝集して凝集塊を形成」しているか否かは、次のようにして判断される。即ち、測定サンプル剤が、１０００ｐｐｍ添加された前記擬似血液を、生理食塩水で４０００倍に希釈し、レーザー回折／散乱式粒度分布測定装置（ＨＯＲＩＢＡ社製  型番：ＬＡ−９５０Ｖ２，測定条件：フロー式セル測定，循環速度１，超音波なし）を用いたレーザー回折散乱法によって、温度２５℃にて測定した体積粒径平均のメジアン径が、２個以上の赤血球が凝集した凝集塊のサイズに相当する１０μｍ以上である場合に、「２個以上の赤血球が凝集して凝集塊を形成」していると判断する。
【００３８】
吸収体４に保持させる血球凝集剤は、ポリカチオン（カチオン性ポリマー）を含んでいることが好ましい。カチオン性ポリマーとしては、例えばカチオン化セルロースや、塩化ヒドロキシプロピルトリモニウムデンプン等のカチオン化デンプンなどが挙げられる。また、血球凝集剤は、カチオン性ポリマーとして、第４級アンモニウム塩ホモポリマー、第４級アンモニウム塩共重合物又は第４級アンモニウム塩重縮合物を含むこともできる。また、血球凝集剤は、カチオン性ポリマーとして、ポリリジン等の低分子天然ホモポリマーを含むこともできる。本発明において「第４級アンモニウム塩」とは、窒素原子の位置にプラス一価の電荷を有している化合物、又は中和によって窒素原子の位置にプラス一価の電荷を生じさせる化合物を包含し、その具体例としては、第４級アンモニウムカチオンの塩、第３級アミンの中和塩、及び水溶液中でカチオンを帯びる第３級アミンが挙げられる。以下に述べる「第４級アンモニウム部位」も同様の意味で用いられ、水中で正に帯電する部位である。また、本発明において「共重合物」とは、２種以上の重合性単量体の共重合によって得られた重合物のことであり、二元系共重合物及び三元系以上の共重合物の双方を包含する。本発明において「重縮合物」とは、２種以上の単量体からなる縮合物を重合することで得られた重縮合物である。血球凝集剤が、カチオン性ポリマーとして、第４級アンモニウム塩ホモポリマー及び／又は第４級アンモニウム塩共重合物及び／又は第４級アンモニウム塩重縮合物を含む場合、該血球凝集剤は、第４級アンモニウム塩ホモポリマー、第４級アンモニウム塩共重合物及び第４級アンモニウム塩重縮合物のうちのいずれか１種を含んでいてもよく、あるいは任意の２種以上の組み合わせを含んでいてもよい。また第４級アンモニウム塩ホモポリマーは、１種を単独で又は２種以上を組み合わせて用いることができる。同様に、第４級アンモニウム塩共重合物は、１種を単独で又は２種以上を組み合わせて用いることができる。更に同様に、第４級アンモニウム塩重縮合物は、１種を単独で又は２種以上を組み合わせて用いることができる。このように、本明細書において「血球凝集剤」とは、血液の赤血球を凝集させることができる単一の化合物若しくは又はその単一の化合物の組合せ、又は、複数の化合物の組み合わせによって赤血球の凝集を発現する剤のことである。つまり、血球凝集剤とは、あくまで赤血球凝集作用があるものに限定した剤のことである。したがって、血球凝集剤に第三成分を含む場合には、それを血球凝集剤組成物と表現し、血球凝集剤と区別する。なお、ここでいう「単一の化合物」とは、同じ組成式を有するが、繰り返し単位数が異なることにより、分子量が異なる化合物を含める概念である。
【００３９】
上述した各種のカチオン性ポリマーのうち、特に、第４級アンモニウム塩ホモポリマー、第４級アンモニウム塩共重合物又は第４級アンモニウム塩重縮合物を用いることが、赤血球への吸着性の点から好ましい。以下の説明においては、簡便のため、第４級アンモニウム塩ホモポリマー、第４級アンモニウム塩共重合物及び第４級アンモニウム塩重縮合物を総称して「第４級アンモニウム塩ポリマー」という。
【００４０】
第４級アンモニウム塩ホモポリマーは、第４級アンモニウム部位を有する重合性単量体を１種用い、これを重合することで得られたものである。一方、第４級アンモニウム塩共重合物は、第４級アンモニウム部位を有する重合性単量体を少なくとも１種用い、必要に応じ第４級アンモニウム部位を有さない重合性単量体を少なくとも１種用い、これらを共重合することで得られたものである。すなわち第４級アンモニウム塩共重合物は、第４級アンモニウム部位を有する重合性単量体を２種以上用い、これらを共重合させて得られたものであるか、又は第４級アンモニウム部位を有する重合性単量体を１種以上と、第４級アンモニウム部位を有さない重合性単量体を１種以上用い、これらを共重合させて得られたものである。第４級アンモニウム塩共重合物は、ランダム共重合物でもよく、交互共重合物でもよく、ブロック共重合物でもよく、あるいはグラフト共重合物でもよい。第４級アンモニウム塩重縮合物は、第４級アンモニウム部位を有する単量体１種以上からなる縮合物を用い、それら縮合物を重合することで得られたものである。すなわち第４級アンモニウム塩重縮合物は、第４級アンモニウム部位を有する単量体２種以上の縮合物を用い、これを重合させて得られたものであるか、又は、第４級アンモニウム部位を有する単量体１種以上と、第４級アンモニウム部位を有さない単量体１種以上からなる縮合物を用い、これを縮重合させて得られたものである。
【００４１】
第４級アンモニウム塩ポリマーは、第４級アンモニウム部位を有するカチオン性のポリマーである。第４級アンモニウム部位は、アルキル化剤を用いた第３級アミンの第４級アンモニウム化によって生成させることができる。あるいは第３級アミンを酸若しくは水に溶解させ、中和で生じさせることができる。あるいは縮合反応を含む求核反応による第４級アンモニウム化によって生成させることができる。アルキル化剤としては、例えばハロゲン化アルキルや、硫酸ジメチル及び硫酸ジメチルなどの硫酸ジアルキルが挙げられる。これらのアルキル化剤のうち、硫酸ジアルキルを用いると、ハロゲン化アルキルを用いた場合に起こり得る腐食の問題が生じないので好ましい。酸としては、例えば塩酸、硫酸、硝酸、酢酸、クエン酸、リン酸、フルオロスルホン酸、ホウ酸、クロム酸、乳酸、シュウ酸、酒石酸、グルコン酸、ギ酸、アスコルビン酸、ヒアルロン酸などが挙げられる。特に、アルキル化剤によって第３級アミン部位を第４級アンモニウム化した第４級アンモニウム塩ポリマーを用いると、赤血球の電気二重層を確実に中和できるので好ましい。縮合反応を含む求核反応による第４級アンモニウム化は、ジメチルアミンとエピクロルヒドリンの開環重縮合反応、ジシアンジアミドとジエチレントリアミンの環化反応のようにして生じさせることができる。
【００４２】
経血中に赤血球の凝集塊を生成させるためには、カチオン性ポリマーを用いることが特に有効であることが本発明者の検討の結果判明した。この理由は次のとおりである。赤血球はその表面に赤血球膜を有する。赤血球膜は、２層構造を有している。この２層構造は、下層である赤血球膜骨格と上層である脂質皮膜からなる。赤血球の表面に露出している脂質皮膜には、グリコホリンと呼ばれるタンパク質が含まれている。グリコホリンはその末端にシアル酸と呼ばれるアニオン電荷を帯びた糖が結合した糖鎖を有している。その結果、赤血球はアニオン電荷を帯びたコロイド粒子として扱うことができる。コロイド粒子の凝集には一般に凝集剤が用いられる。赤血球がアニオン性のコロイド粒子であることを考慮すると、凝集剤としてはカチオン性の物質を用いることが、赤血球の電気二重層を中和する点から有利である。また凝集剤が高分子鎖を有していると、赤血球の表面に吸着した凝集剤の高分子鎖どうしの絡み合いが生じやすくなり、そのことに起因して赤血球の凝集が促進される。更に、凝集剤が官能基を有している場合には、該官能基間の相互作用によっても赤血球の凝集が促進されるので好ましい。
【００４３】
赤血球の凝集塊を効果的に生成させる観点から、カチオン性ポリマーは、その分子量が２０００以上であることが好ましく、１万以上であることが更に好ましく、１５万以上であることが一層好ましい。カチオン性ポリマーの分子量がこれらの値以上であることによって、赤血球間でのカチオン性ポリマーどうしの絡み合いや、赤血球間でのカチオン性ポリマーの架橋が十分に生じる。分子量の上限値は３０００万以下であることが好ましく、２２００万以下であることが更に好ましく、１０００万以下であることが一層好ましい。カチオン性ポリマーの分子量がこれらの値以下であることによって、カチオン性ポリマーが経血中へ良好に溶解する。カチオン性ポリマーの分子量は、２０００以上３０００万以下であることが好ましく、１万以上２２００万以下であることが更に好ましく、１５万以上３０００万以下であることが一層好ましい。本発明に言う分子量とは、重量平均分子量のことである。また、上述の分子量範囲内で、異なる分子量のカチオン性ポリマーを２種以上組合せても良い。カチオン性ポリマーの分子量は、その重合条件を適切に選択することで制御することができる。カチオン性ポリマーの分子量は、東ソー株式会社製のＨＬＣ−８３２０ＧＰＣを用いて測定することができる。具体的な測定条件は次のとおりである。カラムとしては、東ソー株式会社製のガードカラムαと分析カラムα−Ｍを直列でつないだものを、カラム温度：４０℃で用いる。検出器は、ＲＩ（屈折率）を用いる。測定サンプルとしては、溶離液１ｍＬに対して１ｍｇの測定対象の処理剤（第４級アンモニウム塩ポリマー）を溶解させる。ヒドロキシエチルメタクリレートなどの水溶性重合性単量体を含む共重合体は、水に１５０ｍｍｏｌ／Ｌの硫酸ナトリウムと１質量％の酢酸を溶解させた溶離液を用いる。ヒドロキシエチルメタクリレートなどの水溶性重合性単量体を含む共重合体は、溶離液１０ｍＬに対して、分子量５９００のプルラン、分子量４７３００のプルラン、分子量２１．２万のプルラン、分子量７８．８万のプルラン、各２．５ｍｇ溶解させたプルラン混合物を、分子量標準として用いる。ヒドロキシエチルメタクリレートなどの水溶性重合性単量体を含む共重合体は流速：１．０ｍＬ／ｍｉｎ、注入量：１００μＬで測定する。ヒドロキシエチルメタクリレートなどの水溶性重合性単量体を含む共重合体以外は、エタノール：水＝３：７（体積比）に５０ｍｍｏｌ／Ｌの臭化リチウムと１質量％の酢酸を溶解させた溶離液を用いる。ヒドロキシエチルメタクリレートなどの水溶性重合性単量体を含む共重合体以外は、溶離液２０ｍＬに対して、分子量１０６のポリエチレングリコール（ＰＥＧ）、分子量４００のＰＥＧ、分子量１４７０のＰＥＧ、分子量６４５０のＰＥＧ、分子量５万のポリエチレンオキシド（ＰＥＯ）、分子量２３．５万のＰＥＯ、分子量８７．５万のＰＥＯ、各１０ｍｇ溶解させたＰＥＧ−ＰＥＯ混合物を、分子量標準として用いる。ヒドロキシエチルメタクリレートなどの水溶性重合性単量体を含む共重合体以外は流速：０．６ｍＬ／ｍｉｎ、注入量：１００μＬで測定する。
【００４４】
赤血球の凝集塊を一層効果的に生成させる観点から、カチオン性ポリマーとして第４級アンモニウム塩ポリマーを用いる場合、該第４級アンモニウム塩ポリマーは、その流動電位が１５００μｅｑ／Ｌ以上であることが好ましく、２０００μｅｑ／Ｌ以上であることが更に好ましく、３０００μｅｑ／Ｌ以上であることが一層好ましく、４０００μｅｑ／Ｌ以上であることが更に一層好ましい。第４級アンモニウム塩ポリマーの流動電位がこれらの値以上であることによって、赤血球の電気二重層を十分に中和することができる。流動電位の上限値は１３０００μｅｑ／Ｌ以下であることが好ましく、８０００μｅｑ／Ｌ以下であることが更に好ましく、６０００μｅｑ／Ｌ以下であることが一層好ましい。第４級アンモニウム塩ポリマーの流動電位がこれらの値以下であることによって、赤血球に吸着した第４級アンモニウム塩ポリマーどうしの電気的反発を効果的に防止することができる。第４級アンモニウム塩ポリマーの流動電位は、１５００μｅｑ／Ｌ以上１３０００μｅｑ／Ｌ以下であることが好ましく、２０００μｅｑ／Ｌ以上１３０００μｅｑ／Ｌ以下であることが更に好ましく、３０００μｅｑ／Ｌ以上８０００μｅｑ／Ｌ以下であることが一層好ましく、４０００μｅｑ／Ｌ以上６０００μｅｑ／Ｌ以下であることが更に一層好ましい。
【００４５】
第４級アンモニウム塩ポリマーの流動電位は、例えば構成しているカチオン性モノマー自体の分子量、共重合体を構成しているカチオン性モノマーとアニオン性モノマー又はノニオン性モノマーの共重合モル比を調整することで制御することができる。第４級アンモニウム塩ポリマーの流動電位は、スペクトリス株式会社製の流動電位測定器（ＰＣＤ０４）を用いて測定することができる。具体的な測定条件は次のとおりである。まず市販のナプキンに対して、ドライヤーなどを用いて各部材を接着しているホットメルトを無効化し、表面シート、吸収体、裏面シートなどの部材に分解する。分解した各部材に対して、非極性溶媒から極性溶媒までの多段階溶媒抽出法を行い、各部材に用いられている処理剤を分離し、単一の組成物を含んだ溶液を得る。得られた溶液を乾燥・固化させ、１Ｈ−ＮＭＲ（核磁気共鳴法）、ＩＲ（赤外分光法）、ＬＣ（液体クロマトグラフィ）、ＧＣ（ガスクロマトグラフィ）、ＭＳ（質量分析法）、ＧＰＣ（ゲルパーミエーションクロマトグラフィ）、蛍光Ｘ線などを複合して、処理剤の構造を同定する。測定対象の処理剤（第４級アンモニウム塩ポリマー）０．００１ｇを生理食塩水１０ｇに溶解させた測定サンプルに対して、０．００１Ｎのポリエチレンスルホン酸ナトリウム水溶液（測定サンプルが負電荷を有する場合は、０．００１Ｎのポリジアリルジメチルアンモニウムクロライド水溶液）を滴定し、電極間の電位差がなくなるまでに要した滴定量ＸｍＬを測定する。その後、式１により第４級アンモニウム塩ポリマーの流動電位を算出する。
流動電位  ＝  （Ｘ＋０．１９０※）×１０００  ・・・  式１
（※ 溶媒の生理食塩水に要した滴定量）
【００４６】
カチオン性ポリマーが、赤血球の表面に首尾よく吸着するためには、該カチオン性ポリマーが、赤血球の表面に存在しているシアル酸と相互作用しやすいことが有利である。この観点から本発明者が検討を推し進めたところ、物質の無機性値と有機性値との比率である無機性値／有機性値の値（以下「ＩＯＢ（Ｉｎｏｒｇａｎｉｃ  Ｏｒｇａｎｉｃ  Ｂａｌａｎｃｅ）値」という。）を尺度として、シアル酸結合物とカチオン性ポリマーとの相互作用の程度を評価できることが判明した。詳細には、カチオン性ポリマーとして、シアル酸結合物のＩＯＢ値と同じか、それに近似した値のＩＯＢ値を有するものを用いることが有利であることが判明した。シアル酸結合物とは、生体内でシアル酸が存在し得る形態となっている化合物のことであり、例えばガラクト脂質などの糖脂質の末端にシアル酸が結合している化合物などが挙げられる。
【００４７】
一般に、物質の性状は、分子間の各種分子間力に大きく支配され、この分子間力は主に分子質量によるVan Der Waals力と、分子の極性による電気的親和力からなっている。物質の性質の変化に対して大きな影響を与えるVan Der Waals力と、電気的親和力のそれぞれを個別に把握することができれば、その組み合わせから未知の物質、あるいはそれらの混合物についてもその性状を予測することができる。この考え方は、「有機概念図論」として良く知られている理論である。有機概念図論は、例えば藤田穆著の「有機分析」（カニヤ書店、昭和５年）、藤田穆著の「有機定性分析：系統的．純粋物編」（共立出版、１９５３年）、藤田穆著の「改編 化学実験学−有機化学編」（河出書房、１９７１年）、藤田穆・赤塚政実著の「系統的有機定性分析（混合物編）」（風間書房、１９７４年）、及び甲田善生・佐藤四郎・本間善夫著の「新版 有機概念図 基礎と応用」（三共出版、２００８年）等に詳述されている。有機概念図論では、物質の物理化学的物性について、主にVan Der Waals力による物性の程度を「有機性」と呼び、また主に電気的親和力による物性の程度を「無機性」と呼び、物質の物性を「有機性」と「無機性」の組み合わせでとらえている。そして、炭素（Ｃ）１個を有機性２０と定義し、それに対して各種極性基の無機性及び有機性の値を、以下の表１に記載のとおり定め、無機性値の和と有機性値の和を求め、両者の比をＩＯＢ値と定義している。本発明においては、これらの有機性値及び無機性値に基づき、上述したシアル酸結合物のＩＯＢ値を決定し、その値に基づきカチオン性ポリマーのＩＯＢ値を決定する。
【００４８】
【表１】
2017217101.tif 000003
【００４９】
具体的には、カチオン性ポリマーがホモポリマーである場合、該ホモポリマーの繰り返し単位に基づき無機性値及び有機性値を決定し、ＩＯＢ値を算出する。例えば後述する実施例１で用いているカチオン性ポリマーであるポリジアリルジメチルアンモニウムクロライドの場合、−Ｃ−×８＝１６０の有機性値と、Ammo and NH4 salt×１＝４００の無機性値と、Ring(non-aromatic single ring)×１＝１０の無機性値と、−Ｃｌ×１＝４０の有機性値及び１０の無機性値とを有することから、無機性値の合計は４００＋１０＋１０＝４２０となり、有機性値の合計は１６０＋４０＝２００となる。したがってＩＯＢ値は４２０／２００＝２．１０となる。
【００５０】
一方、カチオン性ポリマーが共重合物である場合には、共重合に用いられるモノマーのモル比に応じて以下の手順でＩＯＢ値を算出する。すなわち、共重合物がモノマーＡとモノマーＢとから得られ、モノマーＡの有機性値がＯＲＡで、無機性値がＩＮＡであり、モノマーＢの有機性値がＯＲＢで、無機性値がＩＮＢであり、モノマーＡ／モノマーＢのモル比がＭＡ／ＭＢである場合、共重合物のＩＯＢ値は以下の式から算出される。
【００５１】
【数１】
2017217101.tif 000004
【００５２】
このようにして決定されたカチオン性ポリマーのＩＯＢ値は、０．６以上であることが好ましく、１．８以上であることがより好ましく、２．１以上であることが更に好ましく、２．２以上であることが一層好ましい。また、カチオン性ポリマーのＩＯＢ値は、４．６以下であることが好ましく、３．６以下であることが更に好ましく、３．０以下であることが一層好ましい。具体的には、カチオン性ポリマーのＩＯＢ値は、０．６以上４．６以下であることが好ましく、１．８以上３．６以下であることがより好ましく、２．１以上３．６以下であることが更に好ましく、２．２以上３．０以下であることが一層好ましい。なお、シアル酸のＩＯＢ値は、シアル酸単体で４．２５であり、シアル酸結合体で３．８９である。前記シアル酸結合物とは、糖脂質における糖鎖とシアル酸が結合したものであり、シアル酸結合体は、シアル酸単体よりも有機性値の割合が高くなり、ＩＯＢ値は低くなる。
【００５３】
カチオン性ポリマーのＩＯＢ値は上述のとおりであるところ、有機性値そのものは４０以上であることが好ましく、１００以上であることが更に好ましく、１３０以上であることが一層好ましい。また、３１０以下であることが好ましく、２５０以下であることがより好ましく、２４０以下であることが更に好ましく、１９０以下であることが一層好ましい。例えば有機性値は、４０以上３１０以下であることが好ましく、４０以上２５０以下であることがより好ましく、１００以上２４０以下であることが更に好ましく、１３０以上１９０以下であることが一層好ましい。カチオン性ポリマーの有機性値をこの範囲に設定することで、該カチオン性ポリマーが赤血球に一層首尾よく吸着するようになる。
【００５４】
一方、カチオン性ポリマーの無機性値に関しては、７０以上であることが好ましく、９０以上であることが更に好ましく、１００以上であることが一層好ましく、１２０以上であることが更に一層好ましく、２５０以上であることが特に好ましい。また、７９０以下であることが好ましく、７５０以下であることが更に好ましく、７００以下であることが一層好ましく、６８０以下であることが更に一層好ましく、４９０以下であることが特に好ましい。例えば無機性値は、７０以上７９０以下であることが好ましく、９０以上７５０以下であることが更に好ましく、９０以上６８０以下であることが一層好ましく、１２０以上６８０以下であることが更に一層好ましく、２５０以上４９０以下であることが特に好ましい。カチオン性ポリマーの無機性値をこの範囲に設定することで、該カチオン性ポリマーが赤血球に一層首尾よく吸着するようになる。
【００５５】
カチオン性ポリマーを赤血球に更に一層首尾よく吸着させる観点から、該カチオン性ポリマーの有機性値をｘとし、無機性値をｙとしたとき、ｘとｙが以下の式Ａを満たすことが好ましい。
ｙ＝ａｘ    （Ａ）
式中、ａは０．６６以上であることが好ましく、０．９３以上であることが更に好ましく、１．９６以上であることが一層好ましい。また、ａは、４．５６以下あることが好ましく、４．１９以下であることが更に好ましく、３．５以下であることが一層好ましい。例えばａは、０．６６以上４．５６以下の数であることが好ましく、０．９３以上４．１９以下の数であることが更に好ましく、１．９６以上３．５以下の数であることが一層好ましい。特に、カチオン性ポリマーの有機性値及び無機性値が上述の範囲内であることを条件として、該カチオン性ポリマーの有機性値及び無機性値が前記の式Ａを満たす場合には、該カチオン性ポリマーがシアル酸結合体と相互作用しやすくなり、該カチオン性ポリマーが赤血球に更に一層吸着しやすくなる。
【００５６】
赤血球の凝集塊を効果的に生成させる観点から、カチオン性ポリマーは水溶性であることが好ましい。本発明において「水溶性」とは、１００ｍＬのガラスビーカー（５ｍｍΦ）に０．０５ｇの１ｍｍ以下の粉末状または厚み０．５ｍｍ以下のフィルム状カチオン性ポリマーを２５℃の５０ｍＬイオン交換水に添加混合したときに、長さ２０ｍｍ、幅７ｍｍのスターラーチップを入れ、アズワン株式会社製マグネチックスターラーＨＰＳ−１００を用いて６００ｒｐｍ攪拌下、その全量が２４時間以内に水に溶解する性質のことである。なお、本発明において、さらに好ましい溶解性としては、全量が３時間以内に水に溶解することが好ましく、全量が３０分以内に水に溶解することがさらに好ましい。
【００５７】
カチオン性ポリマーは、主鎖とそれに結合した複数の側鎖とを有する構造のものであることが好ましい。特に第４級アンモニウム塩ポリマーは、主鎖とそれに結合した複数の側鎖とを有する構造のものであることが好ましい。第４級アンモニウム部位は側鎖に存在していることが好ましい。この場合、主鎖と側鎖とが１点で結合していると、側鎖の可撓性が阻害されにくくなり、側鎖に存在している第４級アンモニウム部位が赤血球の表面に円滑に吸着するようになる。尤も本発明において、カチオン性ポリマーの主鎖と側鎖とが２点又はそれ以上で結合していることは妨げられない。本発明において「１点で結合している」とは、主鎖を構成する炭素原子のうちの１個が、側鎖の末端に位置する１個の炭素原子と単結合していることをいう。「２点以上で結合している」とは、主鎖を構成する炭素原子のうちの２個以上が、側鎖の末端に位置する２個以上の炭素原子とそれぞれ単結合していることをいう。
【００５８】
カチオン性ポリマーが、主鎖とそれに結合した複数の側鎖とを有する構造のものである場合、例えば第４級アンモニウム塩ポリマーが、主鎖とそれに結合した複数の側鎖とを有する構造のものである場合、各側鎖の炭素数は４以上であることが好ましく、５以上であることが更に好ましく、６以上であることが一層好ましい。炭素数の上限値は、１０以下であることが好ましく、９以下であることが更に好ましく、８以下であることが一層好ましい。例えば側鎖の炭素数は４以上１０以下であることが好ましく、５以上９以下であることが更に好ましく、６以上８以下であることが一層好ましい。側鎖の炭素数とは、該側鎖における第４級アンモニウム部位（カチオン部位）の炭素数のことであり、対イオンであるアニオン中に炭素が含まれているとしても、その炭素は計数に含まない。特に、側鎖の炭素原子のうち、主鎖に結合している炭素原子から、第４級窒素に結合している炭素原子までの炭素数が上述の範囲であることが、第４級アンモニウム塩ポリマーが赤血球の表面の表面に吸着するときの立体障害性が低くなるので好ましい。
【００５９】
第４級アンモニウム塩ポリマーが、第４級アンモニウム塩ホモポリマーである場合、該ホモポリマーとしては、例えば第４級アンモニウム部位又は第３級アミン部位を有するビニル系単量体の重合物が挙げられる。第３級アミン部位を有するビニル系単量体を重合する場合には、重合前に及び／又は重合後に、第３級アミン部位をアルキル化剤によって第４級アンモニウム化した第４級アンモニウム塩ホモポリマーとなるか、重合前に及び／又は重合後に、第３級アミン部位を酸によって中和した第３級アミン中和塩となるか、重合後に水溶液中でカチオンを帯びる第３級アミンとなる。アルキル化剤や酸の例は、先に述べたとおりである。
【００６０】
特に第４級アンモニウム塩ホモポリマーは、以下の式１で表される繰り返し単位を有することが好ましい。
【００６１】
【化１】
2017217101.tif 000005
【００６２】
第４級アンモニウム塩ホモポリマーの具体例としては、ポリエチレンイミンなどが挙げられる。また、第４級アンモニウム部位を有する側鎖が、主鎖と１点で結合しているものであるポリ（２−メタクリルオキシエチルジメチルアミン４級塩）、ポリ（２−メタクリルオキシエチルトリメチルアンモニウム塩）、ポリ（２−メタクリルオキシエチルジメチルエチルアンモニウムメチル硫酸塩）、ポリ（２−アクリルオキシエチルジメチルアミン４級塩）、ポリ（２−アクリルオキシエチルトリメチルアミン４級塩）、ポリ（２−アクリルオキシエチルジメチルエチルアンモニウムエチル硫酸塩）、ポリ（３−ジメチルアミノプロピルアクリルアミド４級塩）、ポリメタクル酸ジメチルアミノエチル、ポリアリルアミン塩酸塩、カチオン化セルロース、ポリエチレンイミン、ポリジメチルアミノプロピルアクリルアミド、ポリアミジンなどが挙げられる。一方、第４級アンモニウム部位を有する側鎖が、主鎖と２点以上で結合しているホモポリマーの例としては、ポリジアリルジメチルアンモニウムクロライド、ポリジアリルアミン塩酸塩が挙げられる。
【００６３】
第４級アンモニウム塩ポリマーが、第４級アンモニウム塩共重合物である場合には、該共重合物として、上述した第４級アンモニウム塩ホモポリマーの重合に用いられる重合性単量体を２種以上用い共重合して得られた共重合物を用いることができる。あるいは、第４級アンモニウム塩共重合物として、上述した第４級アンモニウム塩ホモポリマーの重合に用いられる重合性単量体を１種以上と、第４級アンモニウム部位を有さない重合性単量体を１種以上用い共重合して得られた共重合物を用いることができる。更に、ビニル系重合性単量体に加えて、又はそれに代えて、他の重合性単量体、例えば−ＳＯ２−などを用いることもできる。第４級アンモニウム塩共重合物は、上述したとおり、二元系の共重合物又は三元系以上の共重合物であり得る。
【００６４】
特に、第４級アンモニウム塩共重合物は、前記の式１で表される繰り返し単位と、以下の式２で表される繰り返し単位とを有することが、赤血球の凝集塊を効果的に生成させる観点から好ましい。
【００６５】
【化２】
2017217101.tif 000006
【００６６】
また、第４級アンモニウム部位を有さない重合性単量体としては、カチオン性重合性単量体、アニオン性重合性単量体、又はノニオン性重合性単量体を用いることができる。これらの重合性単量体中で、特にカチオン性重合性単量体又はノニオン性重合性単量体を用いることで、第４級アンモニウム塩共重合物内において第４級アンモニウム部位との電荷相殺が起こらないので、赤血球の凝集を効果的に生じさせることができる。カチオン性重合性単量体の例としては、特定の条件下でカチオンを帯びる窒素原子を有する環状化合物としてビニルピリジンなど、特定の条件下でカチオンを帯びる窒素原子を主鎖に有する直鎖状化合物としてジシアンジアミドとジエチレントリアミンの縮合化合物などが挙げられる。アニオン性重合性単量体の例としては、２−アクリルアミド−２−メチルプロパンスルホン酸、メタクリル酸、アクリル酸、及び、スチレンスルホン酸、並びに、これらの化合物の塩などが挙げられる。一方、ノニオン性重合性単量体の例としては、ビニルアルコール、アクリルアミド、ジメチルアクリルアミド、エチレングリコール、プロピレングリコール、エチレングリコールモノメタクリレート、エチレングリコールモノアクリレート、ヒドロキシエチルメタクリレート、ヒドロキシエチルアクリレート、メチルメタクリレート、メチルアクリレート、エチルメタクリレート、エチルアクリレート、プロピルメタクリレート、プロピルアクリレート、ブチルメタクリレート、ブチルアクリレートなどが挙げられる。これらカチオン性重合性単量体、アニオン性重合性単量体、又はノニオン性重合性単量体は、それらのうちの一つを用いることができ、あるいは任意の２種以上を組み合わせて用いることができる。またカチオン性重合性単量体を２種以上組み合わせて用いることができ、アニオン性重合性単量体を２種以上組み合わせて用いることができ、あるいはノニオン性重合性単量体を２種以上組み合わせて用いることもできる。カチオン性重合性単量体、アニオン性重合性単量体及び／又はノニオン性重合性単量体を重合性単量体として用いて共重合された第４級アンモニウム塩共重合物は、その分子量が、上述のとおり１０００万以下であることが好ましく、特に５００万以下、とりわけ３００万以下であることが好ましい（以下に例示する第４級アンモニウム塩共重合物についても同様である。）。
【００６７】
第４級アンモニウム部位を有さない重合性単量体として、水素結合をすることが可能な官能基を有する重合性単量体を用いることもできる。このような重合性単量体を共重合に用いること、それから得られる第４級アンモニウム塩共重合物を用いて赤血球を凝集させたときに、硬い凝集塊が生じやすくなり、高吸収性ポリマーの吸収性能が一層阻害されにくくなる。水素結合をすることが可能な官能基としては、例えば−ＯＨ、−ＮＨ２、−ＣＨＯ、−ＣＯＯＨ、−ＨＦ、−ＳＨなどが挙げられる。水素結合をすることが可能な官能基を有する重合性単量体の例としては、ヒドロキシエチルメタクリレート、ビニルアルコール、アクリルアミド、ジメチルアクリルアミド、エチレングリコール、プロピレングリコール、エチレングリコールモノメタクリレート、エチレングリコールモノアクリレート、ヒドロキシエチルメタクリレート、ヒドロキシエチルアクリレートなどが挙げられる。特に、水素結合が強く働く、ヒドロキシエチルメタクリレート、２−ヒドロキシエチルメタクリレート、ヒドロキシエチルアクリレート、ジメチルアクリルアミドなどは、第４級アンモニウム塩ポリマーの赤血球への吸着状態が安定化するので好ましい。これらの重合性単量体は１種を単独で、又は２種以上を組み合わせて用いることができる。
【００６８】
第４級アンモニウム部位を有さない重合性単量体として、疎水性相互作用をすることが可能な官能基を有する重合性単量体を用いることもできる。このような重合性単量体を共重合に用いることで、上述した、水素結合をすることが可能な官能基を有する重合性単量体を用いる場合と同様の有利な効果、すなわち赤血球の硬い凝集塊が生じやすくなるという効果が奏される。疎水性相互作用をすることが可能な官能基としては、例えばメチル基、エチル基、ブチル基等のアルキル基、フェニル基、アルキルナフタレン基、フッ化アルキル基などが挙げられる。疎水性相互作用をすることが可能な官能基を有する重合性単量体の例としては、メチルメタクリレート、メチルアクリレート、エチルメタクリレート、エチルアクリレート、プロピルメタクリレート、プロピルアクリレート、ブチルメタクリレート、ブチルアクリレート、スチレンなどが挙げられる。特に、疎水性相互作用が強く働き、第４級アンモニウム塩ポリマーの溶解性を大きく低下させない、メチルメタクリレート、メチルアクリレート、ブチルメタクリレート、ブチルアクリレートなどは、第４級アンモニウム塩ポリマーの赤血球への吸着状態が安定化するので好ましい。これらの重合性単量体は１種を単独で、又は２種以上を組み合わせて用いることができる。
【００６９】
第４級アンモニウム塩共重合物中での、第４級アンモニウム部位を有する重合性単量体と、第４級アンモニウム部位を有さない重合性単量体とのモル比は、該第４級アンモニウム塩共重合物によって赤血球が十分に凝集するように適切に調整されることが好ましい。あるいは、第４級アンモニウム塩共重合物の流動電位が、上述した値となるように調整されることが好ましい。あるいは、第４級アンモニウム塩共重合物のＩＯＢが、上述した値となるように調整されることが好ましい。特に、第４級アンモニウム塩共重合物における第４級アンモニウム部位を有する重合性単量体のモル比は１０モル％以上であることが好ましく、２２モル％以上であることが更に好ましく、３２モル％以上であることが一層好ましく、３８モル％以上であることが更に一層好ましい。また、１００モル％以下であることが好ましく、８０モル％以下であることが更に好ましく、６５モル％以下であることが一層好ましく、５６モル％以下であることが更に一層好ましい。具体的には、第４級アンモニウム部位を有する重合性単量体のモル比は１０モル％以上１００モル％以下であることが好ましく、２２モル％以上８０モル％以下であることが更に好ましく、３２モル％以上６５モル％以下であることが更に好ましく、３８モル％以上５６モル％以下であることが一層好ましい。
【００７０】
第４級アンモニウム塩ポリマーが、第４級アンモニウム塩重縮合物である場合には、該重縮合物として、上述した第４級アンモニウム部位を有する単量体１種以上からなる縮合物を用い、それらの縮合物を重合することで得られた重縮合物を用いることができる。具体例としては、ジシアンジアミド／ジエチレントリアミン重縮合物、ジメチルアミン／エピクロルヒドリン重縮合物などが挙げられる。
【００７１】
上述した第４級アンモニウム塩ホモポリマー及び第４級アンモニウム塩共重合物は、ビニル系重合性単量体の単独重合法又は共重合法によって得ることができる。重合方法としては、例えばラジカル重合、リビングラジカル重合、リビングカチオン重合、リビングアニオン重合、配位重合、開環重合、重縮合などを用いることができる。重合条件に特に制限はなく、目的とする分子量、流動電位、及び／又はＩＯＢ値を有する第４級アンモニウム塩ポリマーが得られる条件を適切に選択すればよい。
【００７２】
以上に詳述したカチオン性ポリマーは上述した「好ましい血球凝集剤」の例示であり、その効果は特願２０１５−２３９２８６号の実施例１乃至４５によって参照可能である
【００７３】
また、吸収体４に保持させる血球凝集剤としては、カチオン性ポリマー以外に、例えば、溶媒、可塑剤、香料、抗菌・消臭剤、スキンケア剤等を含んだ組成物（血球凝集剤組成物）の形態で付与されていてもよい。また、この血球凝集剤に含まれ得るカチオン性ポリマー以外の成分は、１種又は２種以上混合することができる。溶媒としては、水、炭素数１ないし４の飽和脂肪族一価アルコール等の水溶性有機溶媒、又は該水溶性有機溶媒と水との混合溶媒などを用いることができる。可塑剤としては、グリセリン、ポリエチレングリコール、プロピレングリコール、エチレングリコール、１，３−ブタンジオールなどを用いることができる。香料としては、特許第４７７６４０７号公報に記載されているグリーンハーバル様香気を有する香料、植物の抽出エキス、柑橘類の抽出エキスなどを用いることができる。抗菌・消臭剤としては、特許第４５２６２７１号公報に記載されている抗菌性を有する金属を含むカンクリナイト様鉱物、特許第４５８７９２８号公報に記載されているフェニル基を有する重合性モノマーから重合された多孔性ポリマー、特許第４６５１３９２号公報に記載されている第４級アンモニウム塩、活性炭、粘土鉱物などを用いることができる。スキンケア剤としては、特許第４０８４２７８号公報に記載されている植物エキス、コラーゲン、天然保湿成分、保湿剤、角質柔軟化剤、消炎剤などを用いることができる。
【００７４】
血球凝集剤に占めるカチオン性ポリマーの割合は、１質量％以上であることが好ましく、３質量％以上であることが更に好ましく、５質量％以上であることが一層好ましい。また、５０質量％以下であることが好ましく、３０質量％以下であることが更に好ましく、１０質量％以下であることが一層好ましい。例えばカチオン性ポリマーの割合は、１質量％以上５０質量％以下であることが好ましく、３質量％以上３０質量％以下であることが更に好ましく、５質量％以上１０質量％以下であることが一層好ましい。血球凝集剤に占めるカチオン性ポリマーの割合をこの範囲内に設定することで、吸収性物品に有効量のカチオン性ポリマーを付与することができる。
【００７５】
本実施形態のナプキン１によれば、第１高密度部である側方防漏溝８１どうし間の領域Ｄにおける吸収体４に、血球凝集剤が配されているため、図５に示すように、使用時に、表面シート２側から経血１０が供給されると、吸収体４内において、血球凝集剤の一部が経血に溶解し、該経血が、血球の凝集物と血球以外の部分とに分離する。血球の凝集物は、血球以外の部分に比して移動が抑制され、経血の供給部位１１に多くが留まるのに対して、血球以外の部分１２は、吸収体４内を比較的スムーズに移動し易い。しかも、側方防漏溝８１どうし間の領域Ｄに、第２高密度部としての窪み８６が形成されているため、経血の血球以外の部分１２が、領域Ｄ内の吸収体４内の一層スムーズに拡散する。他方、側方防漏溝８１の存在によって、側方防漏溝８１を越えての液の移動は抑制される。
このように、本実施形態のナプキン１においては、経血の赤血球以外の部分が、吸収体４内を、ナプキンの縦方向Ｘに良好に拡散するとともに、側方防漏溝８１を越えての液の移動が抑制されるため、漏れを生じることを抑制しつつ、吸収体４の広い範囲の吸収容量を効果的に活用することができる。本実施形態のナプキン１は、このような作用により、吸収速度が速く、吸収量が多く、漏れ防止性にも優れており、例えば、薄さを変えずに吸収性能を大幅に向上させたり、吸収性能をある程度以上に維持しながら薄型化を図ることも可能である。
このような効果をより確実に得るためには、血球凝集剤は排泄部対向部Ｂにおける第１高密度部どうしの間に設けられることが好ましく、特に、排泄スポット部Ｐに設けられることが好ましい。
【００７６】
なお、本実施形態のナプキン１においては、第１高密度部が側方防漏溝８１であり、吸収体４の肌対向面側が表面シート２とともに溝状に窪んでいる防漏溝であるため、第１高密度部における吸収体４と表面シート２との間には、非常に小さい隙間が存在するか、若しくは隙間が無い状態である。従って、吸収体４と表面シート２の隙間で液が流れることが抑制されるため、第１高密度部を越えての液の移動が一層効果的に抑制され、横漏れ等の不都合が生じることも一層防止される。
【００７７】
また、本実施形態のナプキン１においては、第２高密度が窪み８６であり、吸収体４の肌対向面側が表面シート２とともに凹状に窪んでいる窪みであるため、第２高密度部における吸収体４と表面シート２との間には、非常に小さい隙間が存在するか、若しくは隙間が無い状態である。従って、吸収体４と表面シート２の隙間で液が流れることが抑制されるため、第２高密度部を超えての液の移動が一層効果的に抑制される。
また、本実施形態のナプキン１においては、複数の第２高密度が窪み８６が縦方向Ｘに配列した窪み列であるため、経血の赤血球以外の成分が、吸収体４内を、ナプキンの縦方向Ｘに速やかに拡散し、これにより、吸収体４の広い範囲の吸収容量を効果的に活用することができる。また、経血の赤血球以外の成分が縦方向Ｘへ拡散することより、第１高密度部まで移動する液量が減少するため、第１高密度部を越えての液の移動が一層効果的に抑制され、横漏れ等の不都合が生じることも一層防止される。ナプキン１では、第１高密度部と第２高密度部の協働作用により、吸収速度が速く、吸収量が一層向上される。
【００７８】
また、側方防漏溝８１どうし間の領域Ｄにおける、窪み８６が形成された前方領域Ａ６と後方領域Ｃ６との間に、窪み８６が形成されていない中央領域Ｂ６を設けてあるため、中央領域Ｂ６は吸収体の繊維間密度が小さく、窪みが形成されて吸収体の繊維間密度が高い前方領域Ａ６および後方領域Ｃ６に比べて、液の移動が遅い。従って、中央領域Ｂ６において、血球凝集剤は排泄された血液により効果的に溶解され、赤血球凝集物を効果的に形成させることができる。
なお、中央領域Ｂ６は、全部又は一部がスポットＰと重なっていることが好ましい。また、この中央領域Ｂ６は、縦方向Ｘの長さＬｃが、好ましくは３ｃｍ以上５ｃｍ以下であり、より好ましくは３ｃｍ以上４ｃｍ以下である。
【００７９】
また、本実施形態のナプキン１は、縦方向Ｘにおける吸収体４の両端部には、吸収体４の肌対向面側が表面シート２とともに凹状に窪んでいる窪み、即ち前記の窪み８６又はその窪み８６と同様の構成を有する窪みが形成されていない。
【００８０】
上述したナプキン１の形成材料について説明すると、表面シート２、裏面シート３、サイド防漏シート６としては、それぞれ、通常、生理用ナプキン等の吸収性物品に用いられるものを特に制限なく用いることができる。例えば、表面シート２としては、親水性且つ液透過性の不織布、開孔フィルム等を用いることができる。また、表面シート２には、液透過性を向上させるための各種の油剤、例えば各種の界面活性剤を塗布しておくことができる。表面シート２が多層構造のものである場合、該表面シート２として、着用者の肌に近い側に位置する第１繊維層と、着用者の肌から遠い側に位置する第２繊維層とを有し、両繊維層が、部分的に形成された多数の接合部によって厚さ方向に一体化されており、第１繊維層における、複数の該接合部どうし間に位置する部分が凸状に隆起して、前記凹凸形状の凸部を形成している凹凸シートを用いることができる。この凹凸シートにおける凸部は、その全体が繊維で満たされた中実構造のものであってもよく、あるいは内部に空間を有する中空構造のものであってもよい。凸部が中実構造である凹凸シートとしては、例えば特開２００７−１８２６６２号公報や特開２００２−１８７２２８号公報に記載のものを用いることができる。裏面シート３としては、液不透過性又は撥水性の樹脂フィルムや樹脂フィルムと不織布の積層体等を用いることができる。サイド防漏シート６としては、耐水圧の高い積層不織布、樹脂フィルムと不織布との積層体等を用いることができる。
【００８１】
本発明は、上記実施形態に制限されることなく適宜変更可能である。
例えば、前述した窪み８６等の第２高密度部は、図６又は図７に示す態様で形成されていても良い。図６に示す生理用ナプキン１Ａにおける窪み８６（第２高密度部）は、千鳥状に配置されている。より詳細には、窪み８６が縦方向Ｘに直列した窪み列Ｒ６が、横方向Ｙに複数列形成されるように形成されており、隣り合う窪み列Ｒ６は、窪み８６の位置が半ピッチ分ずれている。図７に示す生理用ナプキン１Ｂにおいては、窪み８６（第２高密度部）が、前方部Ａ，排泄部対向部Ｂ及び後方部Ｃに分布しているが、窪み８６が存在しない中央領域Ｂ６を有しない。
【００８２】
また、上記実施形態のナプキン１においては、側方防漏溝８１が、環状防漏溝８の一部を構成するものとして存在していたが、側方防漏溝８１と、前方防漏溝８２及び後方防漏溝８３との間に隙間があっても良く、また、ナプキン１の肌対向面に、一対の側方防漏溝８１，８１のみを形成しても良い。また、一対の側方防漏溝８１，８１や一対の第１高密度部の形状は適宜変更でき、例えば、側方防漏溝８１（第１高密度部）の平面視形状は、外方に向かって凸の円弧状部と内方に向かって凸の円弧状部とが長手方向に連なった形状であっても良く、また側方防漏溝８１（第１高密度部）として、外方又は内方に向かって凸に湾曲した一つの円弧状部分のみからなる防漏溝や、また縦方向に延びる１本の直線状部分のみからなる防漏溝を設けても良い。
【００８３】
また、上述した実施形態のナプキン１においては、コアラップシート４２のみ、あるいは主としてコアラップシート４２に血球凝集剤を配していたが、吸収性コア４１のみに配しても良く、コアラップシート４２及び吸収性コア４１の両者に配しても良い。
また、コアラップシート４２の全域に血球凝集剤を配するのに代えて、肌側部分４２ａのみに配しても良く、更に肌側部分４２ａにおける環状防漏溝８の内側部分のみに配しても良く、一対の側方防漏溝８１，８１どうし間のみに配しても良い。
第２高密度部の平面視形状は、円形に代えて、楕円形、長円形、三角形、四角形、台形、五角形、星形等とすることできる。
【００８４】
また吸収性物品は、サイド防漏シート及びそれによる防漏機構を有しないものであっても良く、またウイング部を有しないものであっても良い。また、本発明の吸収性物品は、生理用ナプキンの他、パンティーライナー（おりものシート）等であってもよい。
【００８５】
前述した本発明の実施形態に関し、更に以下の吸収性物品を開示する。
＜１＞
液透過性の表面シート、液不透過性の裏面シート及びこれら両シート間に配された吸収体を備え、着用者の前後方向に沿う縦方向及び該縦方向に直交する横方向を有する経血吸収用の吸収性物品であって、前記吸収体には、前記吸収性物品を横方向Ｙに２等分し前記縦方向に延びる中央線の両側それぞれに、第１高密度部が、前記縦方向に延びて形成され、第１高密度部どうし間の領域における前記吸収体に、血球凝集剤が配されており、前記吸収体には、第１高密度部どうし間の領域に第２高密度部が形成されており、第１及び第２高密度部は、前記吸収体の密度が、第１及び第２高密度部以外の部位における密度よりも高密度である、吸収性物品。
【００８６】
＜２＞
前記吸収性物品は、前記縦方向に沿って、着用時に着用者の排泄部に対向配置される排泄部対向部と、該排泄部対向部よりも着用者の前側寄りに配される前方部と、該排泄部対向部よりも着用者の後側寄りに配される後方部とを有しており、該排泄部対向部には排泄スポット部を有している、前記＜１＞に記載の吸収性物品。
＜３＞
前記血球凝集剤は、前記排泄部対向部における前記第１高密度部どうしの間に配されている、前記＜２＞に記載の吸収性物品。
＜４＞
前記血球凝集剤は、前記排泄スポット部に配されている、前記＜３＞に記載の吸収性物品。
＜５＞
第１高密度部は、前記吸収体の肌対向面側が、前記表面シートとともに溝状に窪んでいる防漏溝である、前記＜１＞〜＜４＞の何れか１つに記載の吸収性物品。
【００８７】
＜６＞
第２高密度部は、前記吸収体の肌対向面側が、前記表面シートとともに凹状に窪んでいる窪みである、前記＜１＞〜＜５＞の何れか１つに記載の吸収性物品。
＜７＞
複数の前記窪みが前記縦方向に並んで配置されている、前記＜６＞に記載の吸収性物品。
＜８＞
前記窪みが縦方向に直列した窪み列が、前記横方向に複数列形成されており、該窪み列内の窪み間の間隔より、隣り合う窪み列間の間隔の方が広い、前記＜７＞に記載の吸収性物品。
＜９＞
第１高密度部どうし間の領域に、前記窪みが複数形成されている前方領域、前記窪みが複数形成されている後方領域、及び前記前方領域と前記後方領域との間に位置し、前記窪みが形成されていない中央領域を有している、前記＜６＞〜＜８＞の何れか１つに記載の吸収性物品。
＜１０＞
前記中央領域が前記排泄スポット部と一部又は全部と重なっている、前記＜９＞に記載の吸収性物品。
【００８８】
＜１１＞
前記縦方向における前記吸収体の両端部には、前記吸収体の肌対向面側が、前記表面シートとともに凹状に窪んでいる窪みが形成されていない、前記＜１＞〜＜１０＞の何れか１つに記載の吸収性物品。
＜１２＞
前記第２高密度部は、縦方向に沿う長さが横方向に沿う長さの１倍以上３０倍以下、好ましくは２倍以上４倍以下である、前記＜１＞〜＜１１＞の何れか１つに記載の吸収性物品。
＜１３＞
前記第２高密度部の面積は０．５ｍｍ2以上１５ｍｍ2以下、好ましくは２ｍｍ2以上５ｍｍ2以下である、前記＜１＞〜＜１２＞の何れか１つに記載の吸収性物品。
＜１４＞
前記窪み列内の窪み間の間隔より、隣合う窪み列間の間隔の方が広い、前記＜８＞〜＜１３＞の何れか１つに記載の吸収性物品。
＜１５＞
前記隣り合う窪み列間の間隔Ｐ２は前記窪み列内の窪み間の間隔Ｐ１の１．５倍以上６倍以下、好ましくは２倍以上４倍以下である、前記＜８＞〜＜１４＞の何れか１つに記載の吸収性物品。
【００８９】
＜１６＞
前記防漏溝は、前記排泄部スポット部を挟む両側それぞれにおいて縦方向に延びている側方防漏溝である、前記＜５＞〜＜１５＞の何れか１つに記載の吸収性物品。
＜１７＞
前記側方防漏溝は、前記排泄スポット部より前方側を通る前方防漏溝により前方部側の端部同士が連結されており、前記排泄スポット部より後方側を通る後方防漏溝により後方部側の端部同士が連結されている、前記＜５＞〜＜１６＞の何れか１つに記載の吸収性物品。
＜１８＞
前記血球凝集剤は、重量平均分子量が２０００以上３０００万以下のカチオンポリマーである、前記＜１＞〜＜１７＞の何れか１つに記載の吸収性物品。
＜１９＞
前記血球凝集剤の重量平均分子量が１万以上２２００万以下、好ましくは１５万以上１０００万以下である、前記＜１８＞に記載の吸収性物品。
＜２０＞
前記吸収体が吸収性コアと該吸収性コアの被覆するコアラップシートを有している、前記＜１＞〜＜１９＞の何れか１つに記載の吸収性物品。
【００９０】
＜２１＞
前記血球凝集剤が前記コアラップシートに含まれている、前記＜２０＞に記載の吸収性物品。
＜２２＞
前記血球凝集剤が前記コアラップシートの肌対向面側である肌側部分に配されている、前記＜２１＞に記載の吸収性物品。
＜２３＞
前記血球凝集剤が前記コアラップシートの全域に配されている、前記＜２１＞に記載の吸収性物品。
＜２４＞
前記血球凝集剤が前記コアラップシートと前記吸収性コアに配されている、前記＜２０＞に記載の吸収性物品。
＜２５＞
前記吸収性物品が生理用ナプキンである、前記＜１＞〜＜２４＞の何れか１つに記載の吸収性物品。
【実施例】
【００９１】
以下、本発明の吸収性物品を実施例により更に詳細に説明する。しかしながら本発明の範囲はかかる実施例によって何ら制限されるものではない。
【００９２】
＜実施例１＞
図１及び図２に示す形態の生理用ナプキンを作製し、これを実施例１のサンプルとした。生理用ナプキンの厚みは４．２ｍｍとした。表面シート２としては、花王株式会社製ロリエ肌キレイガード（ふつうの日用羽つき）で用いられている不織布を用いた。裏面シート３としては、非透湿性の樹脂フィルムを用いた。吸収体４は、吸収性コア４１を肌対向面側から非肌対向面側にわたるまでを一枚のコアラップシート４２で包む構成とした。該吸収性コア４１は木材パルプを原料とするパルプ繊維を含有し、高吸収性ポリマーを含有しない繊維単独層を肌対向面側に有し、高吸収性ポリマーを含む混合積繊層を繊維単独層より下の層に有するものを用いた。混合積繊体は、木材パルプ繊維の坪量が３００ｇ／ｍ2、高吸収性ポリマーの坪量が５６ｇ／ｍ2であった。高吸収性ポリマーとしては、日本触媒社製の衛生用品向け汎用グレードの高吸収ポリマーを用いた。
コアラップシートとしては、坪量が１６ｇ／ｍ2、厚みが０．３ｍｍの薄紙（ティッシュペーパ）を用いた。下記処方の血球凝集剤５．００ｇを、１００ｇのイオン交換水に溶解し、その溶液をコアラップシートへ１２０ｇ／ｍ2の坪量となるよう浸漬させた後、該コアラップシートを乾燥機にて６０℃で２４時間放置することで乾燥させ、乾燥後のコアラップシートに含有する血球凝集剤が６ｇ／ｍ2となったものを用いた。血球凝集剤に含有されるカチオン性ポリマーとしては、水溶性の第４級アンモニウム塩ホモポリマーであるポリジアリルジメチルアンモニウムクロライド（ルブリゾール社製の商品名マーコート１００（重量平均分子量：１５万）を用いた。
＜血球凝集剤の処方＞
マーコート１００を乾燥して得られたポリジアリルジメチルアンモニウムクロライド（重量平均分子量：１５万、流動電位：７３４５ｍｅｑ／Ｌ）
上記の吸収性コアの肌対向面側に、１５０℃で１．０秒間の条件で吸収体を圧縮することによって、第１高密度部を形成した。また、２５℃１．５秒の条件で吸収体を圧縮することによって第２高密度部を形成した。実施例１の第２高密度部は略円形となっていた。実施例１のナプキン１は、窪み列Ｒ６内の第２高密度部間の縦方向Ｘにおける間隔Ｐ１を３．５ｍｍとし、隣り合う窪み列Ｒ６，Ｒ６間の横方向Ｙにおける間隔Ｐ２を１０．５ｍｍとし、中央領域Ｂ６を挟んで縦方向Ｘに対向する第２高密度部間の距離を３５ｍｍとした。また、第２高密度部の縦方向Ｘに沿う長さＬｘ及び横方向Ｙに沿う長さ幅Ｌｙは２ｍｍとした。
【００９３】
＜比較例１＞
コアラップシートとして、血球凝集剤を保持させないものを用いた以外は、実施例１と同様にして生理用ナプキンを作製し、これを比較例１のサンプルとした。生理用ナプキンの厚みは４．２ｍｍであった。
【００９４】
＜参考例＞
吸収性コアの肌対向面側に第２高密度部を形成させない以外は、実施例１と同様にして生理用ナプキンを作製し、これを参考例のサンプルとした。生理用ナプキンの厚みは４．２ｍｍであった。なお、本参考例は、従来技術ではないが、本発明の効果を説明するために開示するものである。
〔評価〕
実施例１のサンプル（生理用ナプキン）、比較例１のサンプル（生理用ナプキン）及び参考例のサンプル（生理用ナプキン）について、動的最大吸収量、横方向の液拡散長を、下記方法により評価した。その結果を下記表２に示した。なお、擬似血液としては、前述した擬似血液（粘度８ｍＰａ・ｓ）を用いた。
【００９５】
＜動的最大吸収量＞
生理用ナプキンのサンプルを生理用ショーツに固定し、人体の動的モデルに装着した。
動的モデルの歩行動作を開始させ、歩行動作開始より１分後に、排泄スポット部Ｐより２gの擬似血液を注入した（１回目）。更に１回目の液注入終了より３分後に３gの擬似血液を注入した（２回目）。更に２回目の液注入終了より３分後に２ｇの擬似血液を注入した（３回目）。３回目以降の液注入は液注入後から３分後に２ｇの擬似血液を繰り返し注入し、生理用ナプキンのウイング部から液が染み出した時点で終了し、動的最大吸収量とした。
【００９６】
＜液拡散長の縦横比＞
生理用ナプキンを実験台に固定し、表面シートの上に直径１０ｍｍの孔を持つ円筒状の管を有したアクリルプレートを設置した。排泄スポット部Ｐに面した円筒状の管の中に３ｇの擬似血液を注入して、３分間静置させた。その後、ナプキンの横方向および縦方向に拡散している擬似血液の長さを測定し、横方向の拡散長に対する縦方向の拡散長の比を算出し、これを液拡散長の縦横比とした。
【００９７】
【表２】
2017217101.tif 000007
【００９８】
表２に示す結果によれば、実施例１の生理用ナプキンは、動的最大吸収量が、血球凝集剤を使用していない比較例１、及び第２高密度部が形成させていない参考例よりも多い。
また、液拡散長の縦横比の結果を見ると、実施例１の生理用ナプキンにおいては、比較例１の生理用ナプキンに比べて、液排泄部から横方向への経血の拡散が抑制され、縦方向に拡散する液量が多くなっていることが判る。そのため、横方向からの液漏れが抑制され、動的最大吸収量が増加している。また、実施例１の生理用ナプキンは参考例の生理用ナプキンと比較しても経血の縦方向拡散長さが改善されている。なお、参考例の生理用ナプキンは動的最大吸収量が比較例１の生理用ナプキンより改善されており、液漏れ抑制効果は良好であるが、実施例１の生理用ナプキンはそれよりも液漏れ改善効果が優れている。
以上から判るように、本発明の吸収性物品が、経血の吸収量に優れることが判る。
【符号の説明】
【００９９】
１，１Ａ，１Ｂ  生理用ナプキン（吸収性物品）
２  表面シート
３  裏面シート
４  吸収体
５  吸収性本体
６  サイド防漏シート
７  ウイング部
４１  吸収性コア
４２  コアラップシート
４２ａ  肌側部分
４２ｂ  非肌側部分
８１  側方防漏溝（第１高密度部）
８６  窪み（第２高密度部）
Ｒ６  窪み列
１０  経血
１２  経血の赤血球以外の部分
ＣＬ  吸収性物品を幅方向に２等分し縦方向に延びる中央線
【図１】
2017217101.tif 000008
【図２】
2017217101.tif 000009
【図３】
2017217101.tif 000010
【図４】
2017217101.tif 000011
【図５】
2017217101.tif 000012
【図６】
2017217101.tif 000013
【図７】
2017217101.tif 000014